Brevet FR3075208A1 (20190621)

REVENDICATIONS1. Procede de fabrication d'une mousse polyester thermodurcie, comprenant les etapes successives suivantes : (a) chauffage d'une composition de preoligomerisation essentiellement anhydre, contenant - un composant polyol comprenant au moins 30 % en poids de sucre hydrogene, - un composant polyacide comprenant un polyacide porogene choisi de pr6f6rence parmi l'acide citrique et les acides dicarboxyliques ahydroxyles de formule (I) HOOC-(CHR1)n-CHOH-COOH au n est un entier allant de 1 - 4, de preference de 1 - 3, en particulier 1 ou 2, et de maniere tout particulierement preferee 1, et chaque R1 represente independamment un atome d'hydrogene, un groupe hydroxyle (-OH) ou un groupe alkyle, de preference un groupe alkyle en C1_4, et - un catalyseur, a une temperature comprise entre 100 °C et moins de 160 °C pendant une duree comprise entre 10 et 60 minutes, de preference entre 15 et 40 minutes, sous agitation mecanique, de maniere a faire reagir le composant polyol avec le composant polyacide et a former une composition d'esters oligomeres, (b) incorporation d'une composition d'agent tensioactif dans la composition d'esters oligomeres, de maniere a obtenir une composition expansible thermodurcissable, (c) introduction de la composition expansible thermodurcissable obtenue dans un moule ou application de la composition expansible et thermodurcissable sur un support, (d) chauffage de la composition expansible thermodurcissable a une temperature au moins egale a 160 °C, de preference comprise entre 165 °C et 185 °C, pendant une duree comprise entre 10 minutes et 8 heures, de - 20 - preference entre 20 minutes et 7 heures et en particulier entre 30 minutes et 6 heures, de maniere a former une mousse polyester thermodurcie.\n<CLM>\1\tProcede selon la revendication 1, caracterise par le fait qu'il comprend en outre, pendant ou apres l'etape (b) et avant l'etape (c), le 5 moussage de la composition expansible thermodurcissable.\n<CLM>\1\tProcede selon la revendication 2, caracterise par le fait que le moussage est mis en oeuvre par fouettage, battage, agitation mecanique et/ou injection de gaz.\n<CLM>\1\tProcede selon l'une des revendications precedentes, caracterise 10 par le fait que le composant polyol et le composant polyacide representent ensemble au moins 80 % en poids, de preference au moins 85 % en poids, et idealement au moins 90 % en poids de la composition de preoligomerisation.\n<CLM>\1\tProcede selon l'une des revendications precedentes, caracterise 15 par le fait que le composant polyol comprend au moins 50 % en poids, de preference au moins 60 % en poids, plus preferentiellement au moins 80 %, et idealement au moins 90 % en poids de sucre hydrogene.\n<CLM>\1\tProcede selon l'une quelconque des revendications precedentes, caracterise par le fait que le sucre hydrog6n6 est un sucre hydrog6n6 de 20 formule CnH2n+20n au n vaut 4, 5 ou\n<CLM>\1\t7. Procede selon l'une des revendications precedentes, caracterise par le fait que le composant polyacide comprend au moins 50 % en poids, de preference au moins 65 % en poids et en particulier au moins 80 % en poids de polyacide porogene. 25\n<CLM>\1\tProcede selon l'une quelconque des revendications precedentes, caracterise par le fait que le composant polyol represente de 20 a 60 %, de preference de 25 a 50 % et en particulier de 30 a 45 % du poids total des composants polyol et polyacide.\n<CLM>\1\tProcede selon l'une quelconque des revendications precedentes, 30 caracterise par le fait que la composition expansible thermodurcissable contient au plus 25 % en poids, plus preferentiellement au plus 15 % en poids et en particulier au plus 5 % en poids d'eau. - 21 -\n<CLM>\1\tProcede selon l'une quelconque des revendications precedentes, caracterise par le fait que l'agent tensioactif est un mélange d'un tensioactif anionique et d'un tensioactif cationique, de preference un mélange de dodecylsulfate de sodium (SDS) et de bromure de tetradecyltrimethyl 5 ammonium (TTAB) ou un mélange de dodecylsulfate de sodium (SDS) et de bromure de cetyltrimethylammonium (CTAB).\n<CLM>\1\tProcede selon l'une quelconque des revendications 1 a 9, caracterise par le fait que l'agent tensioactif est choisi parmi les alkylpolyglycosides. 10\n<CLM>\1\tProcede selon l'une quelconque des revendications precedentes, caracterise par le fait qu'il comprend en outre ('introduction dans la composition expansible thermodurcissable jusqu'a 30 % en poids, de preference jusqu'a 20 % en poids, en particulier jusqu'a 10 % en poids, rapportes au poids sec de la composition expansible totale, d'une ou 15 plusieurs charges minerales ou organiques.\n<CLM>\1\tProcede selon l'une quelconque des revendications precedentes, caracterise par le fait que le polyacide porogene est choisi dans le groupe constitue d'acide citrique, d'acide malique et d'acide tartrique, de preference d'acide citrique. 20\n<CLM>\1\tProcede selon l'une quelconque des revendications precedentes, caracterise par le fait qu'il comprend en outre une etape d'usinage de la mousse polyester thermodurcie obtenue a l'etape (d).\n<CLM>\1\tComposition expansible thermodurcissable, solide a temperature ambiante et essentiellement exempte d'eau, obtenue par 25 (i) chauffage d'une composition de preoligomerisation essentiellement anhydre, contenant - un composant polyol comprenant au moins 30 % en poids de sucre hydrogens, - un composant polyacide comprenant un polyacide porogene choisi 30 parmi l'acide citrique et les acides dicarboxyliques a-hydroxyles de formule (I) HOOC-(CHR1)n-CHOH-COOH au - 22 - n est un entier allant de 1 - 4, de preference de 1 - 3, en particulier 1 ou 2, et de maniere tout particulierement preferee 1, et chaque R1 represente independamment un atome d'hydrogene, un groupe hydroxyle (-OH) ou un groupe alkyle, de preference un groupe alkyle 5 en C1_4, et - un catalyseur, a une temperature comprise entre 100 °C et moins de 160 °C pendant une duree comprise entre 10 et 60 minutes, de preference entre 15 et 40 minutes, sous agitation mecanique, de maniere a faire reagir le 10 composant polyol avec le composant polyacide et a former une composition d'esters oligomeres, (ii) incorporation d'une composition d'agent tensioactif dans la composition d'esters oligomeres, de maniere a obtenir une composition expansible thermodurcissable, et 15 (iii) refroidissement de la composition expansible thermodurcissable jusqu'a temperature ambiante.\n<CLM>\1\tUtilisation d'une composition expansible thermodurcissable, solide a temperature ambiante et essentiellement exempte d'eau selon la revendication 15, pour la fabrication de mousses polyester thermodurcies. 20